"抗菌性布地であって:a合成のポリマーから形成される線維から構成される、処理された布地基材であり、前記処理された基材が、b0.1~10重量のアニオン性高分子電解質と、c以下の式の0.1~10重量のカチオン性抗菌剤:であって、式中、R1、R2、R3およびR4はお互いに独立してC1-20アルキルであり、前記アルキルは、1つ以上のヒドロキシ基もしくはベンジルオキシ基で置換されるか、および/または1つ以上の酸素によって隔てられるか、C7-15アラルキルであり、あるいは前記アラルキルは、1つ以上のC1-20アルキル、ヒドロキシ、C1-20アルキルオキシおよび/またはベンジルオキシ基によって置換され、かつX-は、ハロゲン化物、水酸化物、リン酸塩、ホスホン酸塩、炭酸塩、硫酸塩またはカルボン酸塩の陰イオンであり、前記合成のポリマーは、ポリオレフィン、ポリエステル、ポリアミド、ポリ乳酸、ポリグリコール酸またはそれらの混合物である、カチオン性抗菌剤と、d必要に応じて非イオン性サーファクタントと、を含み、前記重量は、前記抗菌性布地の総重量に基づく、抗菌性布地。修正AATCC標準100-1999によって、30分内のグラム陽性細菌およびグラム陰性細菌の汚染に対して少なくとも4対数の細菌活性の減少によって特徴づけられる、請求項1に記載の抗菌性布地。前記布地が不織である、請求項1または2に記載の抗菌性布地。前記アニオン性高分子電解質が、カルボキシルメチルセルロース、アルギン酸、ポリエチレン-コ-アクリル酸、ポリアクリルアミド-コ-アクリル酸、アクリル酸またはメタクリル酸のポリマーおよびコポリマー、マレイン酸、イタコン酸またはクロトン酸のポリマーおよびコポリマー、ならびにそれらの混合物からなる群より選択される、請求項1~3のいずれかに記載の抗菌性布地。合成ポリマーから形成される繊維から構成される、抗菌の繊維状布地または抗菌の繊維状布地を含む物品を製造する方法であって、上記の布地の少なくとも1つの表面を、以下の式のアニオン性高分子電解質およびカチオン性抗菌剤で処理する工程を包含し:式中、R1、R2、R3およびR4はお互いに独立してC1-20アルキルであり、前記アルキルは、1つ以上のヒドロキシ基もしくはベンジルオキシ基で置換されるか、および/または1つ以上の酸素によって隔てられるか、C7-15アラルキルであるか、あるいは前記アラルキルは、1つ以上のC1-20アルキル、ヒドロキシ、C1-20アルキルオキシおよび/またはベンジルオキシ基によって置換され、かつX-は、ハロゲン化物、水酸化物、リン酸塩、ホスホン酸塩、炭酸塩、硫酸塩またはカルボン酸塩の陰イオン、例えば、塩化物、臭化物、ヨウ化物、硝酸塩、メトスルファートまたは酢酸塩であり、ここで、前記処理された布地は、AATCC標準100-1999によって、グラム陽性細菌およびグラム陰性細菌の汚染の5分内に少なくとも4対数の細菌活性の減少によって特徴づけられ、かつ前記合成のポリマーは、ポリオレフィン、ポリエステル、ポリアミド、ポリ乳酸、またはポリグリコール酸である、方法。前記カチオン性抗菌剤およびアニオン性高分子電解質が、別々の水溶液中にあり、かつ前記布地の表面が、アニオン性高分子電解質の水溶液を用いて処理され、続いてカチオン性抗菌剤の水溶液を用いて処理される、請求項5に記載の方法。請求項1~4のいずれかに記載の抗菌性布地を含む、物品。外科用ドレープ、外科的穿孔またはカバー、ドレープ、シート、リネン、パディング、ガーゼの包帯、ワイプ、またはガウン、ローブ、フェイスマスク、ヘッドカバー、靴カバーもしくは手袋からなる群より選択されるガーメントである、請求項7に記載の物品。抗菌性の不織布地の製造のための部分のキットであって、アニオン性高分子電解質を含む第一の部分Aと、以下の式のカチオン性抗菌剤を含む第二の部分Bと:を含み、式中、R1、R2、R3およびR4はお互いに独立してC1-20アルキルであり、前記アルキルは、1つ以上のヒドロキシ基もしくはベンジルオキシ基で置換されるか、および/または1つ以上の酸素によって隔てられるか、C7-15アラルキルであるか、あるいは前記アラルキルは、1つ以上のC1-20アルキル、ヒドロキシ、C1-20アルキルオキシおよび/またはベンジルオキシ基によって置換され、かつX-は、ハロゲン化物、水酸化物、リン酸塩、ホスホン酸塩、炭酸塩、硫酸塩またはカルボン酸塩の陰イオン、例えば、塩化物、臭化物、ヨウ化物、硝酸塩、メトスルファートまたは酢酸塩であり、これらの部分は、布地または布地を形成する繊維に与えられた場合、請求項1~4のいずれか1項に記載の抗菌性布地を形成する、キット。この領域での多くの進歩にかかわらず、依然として、抗菌性布地、特にポリプロピレン、PETおよび他の合成繊維のような有用な合成ポリマーを含んでいる不織織布であって、短時間の暴露の際に急速かつ効率的に病原体を殺菌する能力を保有する、例えば、細菌集団を30分内に99.99減少し、好ましくは細菌集団の99.99を混入の5分内に減少する不織織布の必要性がある。特定の四級アンモニウム化合物および選り抜きのアニオン性ポリマーを用いて合成の布地材料を処理することによって、耐久性で、浸出性でなく、極めて有効でかつ急速な殺菌の抗菌活性を有する、抗菌性の表面を有する布地材料を得る。発明の要旨本発明は、いくつかの実施形態を包含する:抗菌性布地、抗菌性布地を製造するための方法、抗菌性布地を含有する物品、および抗菌性布地の作成または製造のためのキット部分。従って、本発明は、抗菌性布地であって:a合成のポリマーから形成される線維から構成される、処理された布地基材であり、上記処理された基材が、b0.1~10重量のアニオン性高分子電解質と、c0.1~10重量の以下の式のカチオン性抗菌剤:であって、式中、R1、R2、R3およびR4はお互いに独立してC1-20アルキルであり、このアルキルは、1つ以上のヒドロキシ基もしくはベンジルオキシ基で置換されるか、および/または1つ以上の酸素によって隔てられるか、C7-15アラルキルであるか、あるいはこのアラルキルは、1つ以上のC1-20アルキル、ヒドロキシ、C1-20アルキルオキシおよび/またはベンジルオキシ基によって置換され、かつX-は、ハロゲン化物、水酸化物、リン酸塩、ホスホン酸塩、炭酸塩、硫酸塩またはカルボン酸塩の陰イオンであり、上記合成のポリマーは、ポリオレフィン、ポリエステル、ポリアミド、ポリ乳酸、ポリグリコール酸またはそれらの混合物である、カチオン性抗菌剤と、d必要に応じて非イオン性サーファクタントと、を含み、上記重量は、上記処理された抗菌性布地の総重量に基づく、抗菌性布地を実現する。合成ポリマーから形成される繊維から構成される、抗菌の繊維状布地または抗菌の繊維状布地を含む物品を製造する方法であって、上記の布地の少なくとも1つの表面を、アニオン性高分子電解質および以下の式のカチオン性抗菌剤で処理する工程を包含し:式中、R1、R2、R3およびR4はお互いに独立してC1-20アルキルであり、このアルキルは、1つ以上のヒドロキシ基もしくはベンジルオキシ基で置換されるか、および/または1つ以上の酸素によって隔てられるか、C7-15アラルキルであるか、あるいはこのアラルキルは、1つ以上のC1-20アルキル、ヒドロキシ、C1-20アルキルオキシおよび/またはベンジルオキシ基によって置換され、かつX-は、ハロゲン化物、水酸化物、リン酸塩、ホスホン酸塩、炭酸塩、硫酸塩またはカルボン酸塩の陰イオン、好ましくは、塩化物、臭化物、ヨウ化物、硝酸塩、メトスルファートまたは酢酸塩であり、ここで、上記処理された布地は、AmericanAssociationofTextileChemistsandColoristsAATCC標準100-1999の修正版によって、汚染の30分内、好ましくは5分内にグラム陽性細菌およびグラム陰性細菌に対して少なくとも4対数の細菌活性の減少によって特徴づけられ、かつ上記合成のポリマーは、ポリオレフィン、ポリエステル、ポリアミド、ポリ乳酸、ポリグリコール酸またはそれらの混合物である、方法。さらに抗菌性の不織布地の製造のための部分のキットであって、アニオン性高分子電解質を含む第一の部分Aと、以下の式のカチオン性抗菌剤を含む第二の部分Bと:を含み、式中、R1、R2、R3およびR4はお互いに独立してC1-20アルキルであり、このアルキルは、1つ以上のヒドロキシ基もしくはベンジルオキシ基で置換されるか、および/または1つ以上の酸素によって隔てられるか、C7-15アラルキルであるか、あるいはこのアラルキルは、1つ以上のC1-20アルキル、ヒドロキシ、C1-20アルキルオキシおよび/またはベンジルオキシ基によって置換され、かつX-は、ハロゲン化物、水酸化物、リン酸塩、ホスホン酸塩、炭酸塩、硫酸塩またはカルボン酸塩の陰イオン、好ましくは、塩化物、臭化物、ヨウ化物、硝酸塩、メトスルファートまたは酢酸塩であり、この部分は、布地または布地を形成する繊維に与えられた場合、請求項1に記載の抗菌性布地を形成する、キットが想定される。発明の詳細な説明抗菌性布地抗菌性布地は、任意の布地であっても織布であってもよい。布地は、繊維から構成され、この繊維は、合成のポリマーから形成される。この合成のポリマーは、正常には、弾性のまたは非弾性の熱可塑性物質である。繊維を作り上げている合成のポリマーは好ましくは、ポリオレフィン、ポリエステル、ポリアミド、ポリ乳酸、ポリグリコール酸およびそれらの混合物からなる群より選択される。上記で列挙された全てのポリマーのタイプ、ポリオレフィン、ポリエステルなどとしては、ホモポリマー、コポリマー、ターポリマーなどが挙げられる。従って、ポリオレフィンポリマーは、ポリエチレンおよびポリプロピレンおよび/またはスチレンコポリマーを含み得る。ポリエステルは、コポリマー、例えば、PETポリエチレンテレフタレートまたはPENポリエチレンナフタレートを含んでもよい。最も好ましくは、合成のポリマーは、ポリオレフィン、ポリエステル、ポリアミドおよびそれらの混合物、特に、例えば、ポリプロピレン、ポリエチレン、ポリプロピレン/ポリエチレンコポリマー、PET、PEN、ナイロンNylonなどからなる群より選択される。ポリオレフィン繊維が特に好ましい。ポリオレフィンとしては、例えば、ポリプロピレン、ポリエチレン、エチレンおよびプロピレンのコポリマー、ポリブチレン、スチレンポリマーおよびコポリマー、メタロセン触媒のポリオレフィンならびにそれらの混合物が挙げられる。ポリプロピレンは特に好ましくは、合成の繊維材料である。布地は、織られてもよいし、織られなくてもよいが、好ましくは、不織である。2種類以上の合成ポリマーが存在し得る。天然に存在するポリマーも存在してもよい。合成のポリマーは、実質的に任意の構造であってもよいが、好ましくは、ランダム構造またはブロック構造である。アニオン性高分子電解質アニオン性高分子電解質は、カチオン性抗菌剤との水不溶性の複合体を形成するものであって、天然に存在する、合成のまたは合成的に改変された天然のポリマーであってもよい。これらのアニオン性高分子電解質としては、セルロース、カルボキシ含有セルロース誘導体、例えば、カルボキシメチルセルロース、アルギン酸およびペクチン酸、カルボキシ基含有多糖類、カルボキシ基含有デンプン、例えば、カルボキシメチルまたはエチルデンプン、エチレン系不飽和カルボン酸モノマーから調製される合成のポリマーなどが挙げられる。例えば、アニオン性高分子電解質は、カルボキシルメチルセルロース、アルギン酸、アクリル酸またはメタクリル酸のポリマーおよびコポリマー、マレイン酸、イタコン酸またはクロトン酸のポリマーおよびコポリマー、ならびにそれらの混合物からなる群より選択される。アクリル酸またはメタクリル酸のポリマーおよびコポリマーとしては、例えば、ポリエチレン-コ-アクリル酸、ポリアクリルアミド-コ-アクリル酸、ポリメタクリル酸のようなポリマー、ならびにアクリル酸およびメタクリル酸のコポリマーが挙げられる。アニオン性高分子電解質は好ましくは、カルボキシルメチルセルロース、アルギン酸、ポリエチレン-コ-アクリル酸またはポリアクリル酸であり、最も好ましくはカルボキシルメチルセルロース、アルギン酸またはポリエチレン-コ-アクリル酸である。高分子電解質が、カルボキシル基含有セルロース、デンプンまたはアルギン酸である場合、電荷密度は、置換の程度として表され得る。従って、高分子電解質は、カルボキシルメチルセルロースであり、置換の程度は、0.1~3.0、好ましくは0.5~1.8、さらに好ましくは、0.6~1.4におよび得る。アニオン性高分子電解質の重量平均分子量Mwは典型的には、1,000~5,000,000ダルトン、好ましくは10,000~2,000,000、最も好ましくは25,000~500,000である。特定された分子量は好ましくは、重量平均分子量Mwであって、これは、典型的な光散乱法またはGPCゲル透過クロマトグラフィー法によって決定され得る。2つ以上のアニオン性高分子電解質を用いてもよい。合成およびカルボキシル基含有の天然のポリマーの組み合わせが、アニオン性高分子電解質として想定される。いくつかの合成のアニオン性高分子電解質の組み合わせが可能である。カチオン性抗菌剤カチオン性抗菌剤は、以下のような物質を包含し、式中、R1、R2、R3およびR4はお互いに独立してC1-20アルキルであり、このアルキルは、1つ以上のヒドロキシ基もしくはベンジルオキシ基で置換されるか、および/または1つ以上の酸素によって隔てられるか、C7-15アラルキルであるか、あるいはこのアラルキルは、1つ以上のC1-20アルキル、ヒドロキシ、C1-20アルキルオキシおよび/またはベンジルオキシ基によって置換され、かつX-は、ハロゲン化物、水酸化物、リン酸塩、ホスホン酸塩、炭酸塩、硫酸塩またはカルボン酸塩の陰イオンであり、例えば、塩化物、臭化物、ヨウ化物、硝酸塩、メトスルファートまたは酢酸塩である。C1-C20アルキル同様に、例えば、C6-C20-、C10-C20-、C10-C18-、C1-C12-、C1-C8-、C1-C6-またはC1-C4アルキルは、その数の炭素原子を含む分岐または非分岐のアルキル鎖であり、これには、例えば、メチル、エチル、プロピル、ブチル、ペンチル、ペンチル、ヘキシル、ヘプチル、オクチル、ノニル、デシル、ウンデシル、ドデシル、トリデシル、テトラデシル、ペンタデシル、ヘキサデシル、ヘプタデシル、オクタデシル、ノナデシル、エイコシル、イソプロピル、イソブチル、tert-ブチル、イソペンチル、ネオペンチル、2-エチルヘキシル、イソ-オクチル、tertオクチルなどが挙げられる。同様に、アルコキシ、例えばC1-C20-、C1-C12-、C1-C10-、C1-C8-、C1-C6-またはC1-C4-アルコキシは、酸素原子を通じて化合物の残りに接続される特定の数の炭素を含む分岐または非分岐のアルキルであり、これには、例えば、メトキシ、エトキシン、プロポキシ、イソプロポキシ、n-ブチルオキシ、sec-ブチルオキシ、イソ-ブチルオキシ、tert-ブチルオキシ、ペンチルオキシ、ヘキシルオキシ、ヘプチルオキシ、2,4,4-トリメチルペンチルオキシ、2-エチルヘキシルオキシ、オクチルオキシ、ノニルオキシ、デシルオキシまたはドデシルオキシ、例えば、メトキシ、エトキシ、プロポキシ、イソプロポキシ、n-ブチルオキシ、sec-ブチルオキシ、イソ-ブチルオキシ、tert-ブチルオキシが挙げられる。C7-15アラルキルは、例えばベンジル、フェネチル、フェニプロピル、クミル、ナフチルメチル、ナフチルエチル、ナフチルプロピルなどである。カチオン性抗菌剤は、1つの長鎖、3つの短鎖のテトラアルキルアンモニウム化合物;2つの長鎖、2つの短鎖のテトラアルキルアンモニウム化合物;トリアルキル、モノ-ベンジルアンモニウム化合物、およびそれらの混合物から選択され得る。長鎖とは、6つ以上の炭素原子のアルキルを意味する。短鎖とは、5個以下の炭素原子のアルキルを意味する。典型的には、R1、R2、R3およびR4のうちの少なくとも1つの基は、長鎖アルキルまたはベンジル基である。好ましくは、R1、R2、R3およびR4の基のうちの少なくとも1つは、6つ以上の炭素原子のアルキル基またはベンジル基である。最も好ましくはR1、R2、R3およびR4の基のうちの少なくとも1つは、C6-C20アルキルまたはベンジル基である。R1、R2、R3およびR4のうちの少なくとも1つがC10-C20アルキルまたはベンジル基であることが特に好ましい。一実施形態では、カチオン性抗菌性は、アルキルジメチルベンジルアンモニウム化合物、ジデシルジメチルアンモニウム化合物およびセチルトリメチルアンモニウム化合物、例えばアルキルジメチルベンジルアンモニウムクロライド、ジデシルジメチルアンモニウムクロライドおよびセチルトリメチルアンモニウムクロライドから選択される。1つの特定の実施形態では、カチオン性抗菌性は、セチルトリメチルアンモニウムクロライドである。好ましいカチオン性抗菌剤は、アルキルジメチルベンジルアンモニウム塩、ベンゼトニウム塩、ジデシルジメチルアンモニウム塩およびセチルトリメチルアンモニウム塩である。最も好ましいカチオン性抗菌性は、セチルトリメチルアンモニウム塩である。2つ以上のテトラアルキルアンモニウム化合物を用いてもよいし、他のバイオサイド殺生物剤もまた存在してもよい。本発明で必要な四級アンモニウム塩に加えて、他の抗菌剤、例えば、ビグアニド、例えば、ポリ-ヘキサメチレンビグアニドヒドロクロリド、クロロヘキシン、アレキシジンおよびその関連の塩、安定化酸化剤、例としては、安定化過酸化物、硫化物、亜硫酸塩、例えば、メタ重亜硫酸カリウム、ポリフェノール、ビスフェノール、例としては、トリクロサンおよびヘキサクロロフェンなど、他の四級アンモニウム化合物、例としては、四級アンモニウムシロキサン、セチルピリジニウムクロライド、四級化セルロースおよび他の四級化ポリマー;抗菌性の金属および金属含有化合物、例えば、銀含有抗菌剤、ハロゲン放出剤またはハロゲン含有ポリマー、チアゾール、チオシナートthiocynate、イソチアゾリン、シアノブタン、ジチオカルバメート、チオン、トリクロサン、アルキルスルホスクシネート、種々の天然に存在する剤、例えば、緑茶または紅茶抽出物由来のポリフェノール、クエン酸、キトサン、アナターゼTiO2、トルマリン、竹抽出物、ニーム油など、ヒドロトロープ強力な乳化剤およびカオトロピック剤アルキルポリグリコシドおよびそれらの相乗作用的組み合わせもまた添加してもよい。典型的には、カチオン性抗菌剤およびアニオン性高分子電解質は好ましくは、化学的に等価な割合で取られ、その結果、実質的に過剰ないずれかが、布地の上でお互いと接触させられた後に残る。従って、カチオン性抗菌剤に対する等価数の正の電荷が、処理された布地上で高分子電解質のアニオン性電荷と反応するかまたは複合し得る。従って、カチオン性抗菌剤およびアニオン性高分子電解質の重量比は、お互いの分子量と電荷密度などの要因に依存して広範に変化し得る。従って、アニオン性高分子電解質に対するカチオン性抗菌剤の重量比は、1/99~99/1、好ましくは2/50~50/2、最も好ましくは10/40~40/10におよび得る。処理された布地上のカチオン性抗菌剤の総重量は、0.1~10重量、好ましくは0.1~5重量、そして最も好ましくは0.2重量~2重量におよんでもよく、この重量パーセントは、抗菌性布地の総重量に基づく。処理された布地上のアニオン性高分子電解質の総重量は、0.1~10重量、好ましくは0.1~5重量、最も好ましくは0.2重量~2重量の範囲であってもよく、ここで重量パーセントは、処理された抗菌性布地の総重量に基づく。処理された布地上のアニオン性高分子電解質およびカチオン性抗菌剤の合わせた総重量は、0.1~20重量、好ましくは0.2~10重量、そして最も好ましくは0.4重量~4重量の範囲であってもよく、ここでこの重量パーセントは、処理された抗菌性布地の総重量に基づく。一旦、布地が、カチオン性抗菌剤およびアニオン性高分子電解質によって処理されれば、布地は、グラム陽性の細菌およびグラム陰性の細菌、好ましくはE.coliおよびS.aureusに対して、短い接触時間の接種について明らかにするために修正したAmericanAssociationofTextileChemistsandColoristsAATCC標準100-1999によって、汚染の30分内、好ましくは汚染の5分内の、少なくとも4対数の微生物活性の減少によって特徴づけられ得る。この改善は、10E5~10E6のcfuの接種での細菌カウントの増大、抗菌基材の急速な濡れを保証するスーパーウエッティングエージェントsuperwettingagent例えば、Dowcorning登録商標Q2-5211の使用、およびこの基材との細菌の接触時間がより短いすなわち、もとの手順での24時間の代わりに、30秒および5分という接触時間が用いられることである。処理助剤他の処理助剤および配合成分、例えば、湿潤剤、着色剤、抗酸化剤および他の安定化剤、帯電防止剤、サーファクタント、レオロジー制御剤、ビタミン、植物抽出物、芳香、悪臭防止剤も使用されてもよい。調製の方法また提供されるのは、本発明の抗菌性布地が、本発明の要旨のもとで上記で記載されるように調製される、方法である。上記のような高分子電解質およびカチオン性抗菌剤で処理された合成ポリマーから形成された繊維から構成される布地は、選り抜きのカチオン性抗菌剤を、アニオン性高分子電解質を用いる布地に結合することを包含する、多数のプロセスによって製造され得る。高分子電解質および抗菌性の化合物は、布地に対して、単一の組成物の一部として一緒に、または別々の工程で個々に加えられてもよい。典型的には、高分子電解質およびカチオン性抗菌剤は、溶液、例えば、水溶液の一部として与えられるが、しかし、ある場合には、懸濁物が用いられてもよい。任意の標準的な適用方法、例えば、パディング、噴霧、単純な浸漬または他のコーティング方法が使用されてもよい。処理工程の間に加えられる任意の溶液または懸濁液としてはまた、アルコール、湿潤剤、サーファクタント、粘度調整剤、結合剤表面調節剤bindingagentsurfacemodifier、塩、pH調節剤などの処理助剤も挙げることができる。ポリプロピレンおよび多くの他の合成の繊維は、疎水性であるので、これは、ある場合には、繊維の表面を改善して湿りを改善するために有用であり得る。それによって、この水溶液は、不織の織布に対してさらに急速にかつ均一に加えられ得る。多くの方法が、当該分野で公知であり、これには、繊維の表面に対して親水性の機能を加えるための、IRGASURFHL560のような界面活性剤またはプラズマ表面処理が挙げられる。さらに、親水性機能を付与するための繊維の形成の間の合成ポリマーとの添加物の溶融ブレンドが可能である。例えば、抗菌性布地であって、ここで上記合成ポリマーがポリプロピレンであり、界面活性剤を含み得る抗菌性布地は、繊維押し出しの前、後または間にポリプロピレンに組み込まれた。アニオン性高分子電解質の適用は、カチオン性抗菌剤の適用の前、後または同時に、布地を形成する合成繊維に直接、または合成繊維から形成される布地に直接加えられ得る。好ましくは、アニオン性高分子電解質は、布地基材または布地を形成する繊維に加えられ、続いてカチオン性抗菌剤が適用される。最も好ましくは、この方法は、下の順序の工程を用いて行われ:i.水溶液中の0.1~10重量のアニオン性高分子電解質を、布地を形成する布地基材または繊維この布地は、合成ポリマーから形成される繊維から構成されるに加える。ii.この処理された基材または処理された繊維を、少なくとも部分的に乾燥されることを可能にする、およびiii.0.1~10重量のカチオン性抗菌剤の水溶液を、処理されかつ少なくとも部分的に乾燥された布地基材または線維これは工程iiiの布地を形成するに加えここでこの重量パーセントは、処理されたまたは繊維の総重量に基づく、そして上記合成のポリマーは、ポリオレフィン、ポリエステル、ポリアミド、ポリ乳酸またはポリグリコール酸である。アニオン性高分子電解質は、溶液または懸濁液に添加されてもよい。正常には、このアニオン性高分子電解質は、水に溶解性または分散性であるが、アルコール、すなわち、メタノールおよびエタノールのような他の溶媒もまた用いられてもよい。高分子電解質および抗菌剤は、いわゆるディップアンドスクイーズ、浸漬および絞り出しdipandsqueezeまたはパディングpadding技術などの従来の飽和プロセスを介して材料の基材に加えられてもよい。ディップアンドスクイーズ、浸漬および絞り出しまたはパディングプロセスは、抗菌性の組成物を用いて基材の両側および大部分をコーティングし得る。浴への浸漬の場合、この浴は、全ての構成要素を含有する溶液であってもよく、または個々の構成要素のために別の溶液を用いる複数の工程の処理であってもよい。あるいは、成分または成分のいくつかは、その成分単数または複数の溶液を噴霧することによって加えられてもよい。例えば、不織織布のシート、例えば、ポリプロピレンの不織織布が、カルボキシルメチルセルロースの水溶液中に、完全に湿らせるまで浸漬されてもよい。過剰な溶液は、パディングによって除去され、次いで、このシートは風乾されて、続いて80°Cでオーブン中で乾燥され、その後、抗菌剤が、例えば、布地の表面上へのカチオン性抗菌剤の水溶液の噴霧によって加えられる。調製方法のさらなる考察は、文献、例えば、米国特許出願公開第2007/0048356号および米国特許第4,721,511号のような引用文献によって既に援用された、特許および公開出願に見出され得る。特定の場合、本発明の高分子電解質および抗菌剤は、織布または物品の片側にのみ加えられる。多層の織布を処置する場合、高分子電解質および抗菌剤を、この層の1つにのみ加えることが所望され得る。例えば、病院用のガウンは、不織材料であって、ここで患者から離れた側のみが本発明によって処理されており、従って、汚染にさらされるガーメットの外側は処理されているが、患者をカバーする側は、抗菌処理されていない不織材料から調製され得る。表面と高分子電解質および抗菌剤との接触の任意の方法、例えば、噴霧、ドローダウンなどが使用されてもよい。この目的のために有用な不織布地産業の当業者に公知の一般的な技術としてはとりわけ、回転ふるい、リバースロール、マイヤーロッドMeyer-rodまたは巻線ロッドwirewoundrod、グラビアGravure、スロットダイslotdie、ギャップコーティングが挙げられる。処理技術の選択は、限定するものではないが、以下を包含する、多数の要因に依存する:1粘度、2溶液の濃度または固体含量、3基板上に沈着されるべき材料の量、4コーティングされるべき基材の表面プロフィールなど。しばしば、コーティング溶液は、能力を最適にするための濃度または固体含量、粘度、湿潤性水和性または乾燥性の特徴というある程度の処方の改変を要する。布地上に噴霧されるかそうでなければ与えられる、高分子電解質および抗菌性の溶液の濃度ならびに量は、所望のローディングを達成するために容易に調節される。0.1~10重量という高分子電解質および抗菌性のローディングが、有用であることが見出され、かつ処理された抗菌性の布地の総重量に基づく各々の成分の重量パーセントについて0.2~5重量/重量のローディングが、極めて有効であることが見出された。いずれかの成分のローディングが高いことは、特定の適用では有用である場合もあるが、典型的には必要ではない。布地、好ましくは不織の布地は、この材料の片側で、または両側で高分子電解質および抗菌剤で処置されてもよい。布地、好ましくは不織の布地が多層を有する場合、単一層のみを処理することが所望され得る。抗菌溶液を、これが材料の一部のみ、例えば、不織織布の最大15ミクロンまで浸透し、ただしこれがまた必要に応じてその大部分にわたってその材料を完全に飽和することもできるように選択してもよい。本発明の高分子電解質および抗菌剤で処理される、布地基材、好ましくは不織の布地基材は、仕上がった物品を作製するために引き続いて用いられる、織布または織布を形成する繊維であってもよいし、または高分子電解質および抗菌剤が、布地を含む仕上げ物品に加えられてもよい。本発明の一実施形態は、本発明の合成ポリマー繊維、四級アンモニウム化合物およびアニオン性高分子電解質を含む、不織組成物を含む、防御的物品を提供する。本発明の組成物および方法を用いて製造される市販の物品としてはとりわけ、患者、医療従事者または潜在的に感染性の因子または微生物と接触され得る他の人が着た防御物、例としては、ガウン、ローブ、フェイスマスク、ヘッドカバー、シューカバー、またはグローブのような衣料品が挙げられ;あるいは、この防御物としては、外科用ドレープ、外科的穿孔またはカバー、ドレープ、シーツ、寝具またはリネン、詰め物padding、ガーゼの包帯、ワイプ、スポンジおよび他の家庭用、工業用、保健医療および工業の適用の抗菌物を挙げることができる。特定の実施形態では、この物品は、一方の表面上にのみ、例えば、身体から離れておよび可能性としては病原体に暴露されるフェイスマスクの表面の上に四級アンモニウム化合物およびアニオン性高分子電解質を含む。不織ワイプが特に想定される。不織基材材料は、正常には、多層材料である。例えば、外側または内側の織布は、別のシート層、例えば、フィルターまたはバリアの媒体に対して層であってもよい。多くの実施形態では、他の全ての層が本発明の抗菌性の処理で処置される必要があるわけではない。1つの特定の実施形態では、層になったポリオレフィン織布の1つの層だけが、高分子電解質および抗菌剤で処理される。例えば、SMSポリプロピレン織布融解結合したポリプロピレン層の各々の表面上のスパンボンド式ポリプロピレン層を含むは、病院の状況で用いられるフェイスマスクおよび他の使い捨てガーメットなどの防御的ガーメットで一般的である。しばしば、身体から離れた側で、汚染に曝される織布の表面のみを抗菌性の調製物で処理する。本発明の一実施形態は、このような材料および物品の外層だけの処理に関する。織布の感触は、特に皮膚との密接に接触して保持される場合、特に、十分に柔軟でも従順でもないかもしれない合成の繊維では、重要な考慮である。ポリプロピレン繊維に組み込まれた添加物は、繊維の親水性を改善して、ポリプロピレン不織織布に対して柔らかく心地よい感触を付与し得る。市販製品IRGASURFHL560は、この種類の添加物の例である。本発明の高分子電解質および抗菌剤は、このような製品で処理された織布上に対して極めて良好に機能する。本発明のいくつかの実施形態では、親水性の添加物が、織布の両側の表面上に存在し得、他の実施形態では、着用者と接触している織布の片側のみが親水性の添加物を含む。一実施形態では、一方の表面が本発明の抗菌性の成分を含み、かつ他の表面が親水性の添加物を含む、織布が調製される。非極性のポリマーであって、塩と複合体形成し得るヒドロキシル基も他の官能基も含まない、ポリプロピレンのような表面に対する四級アンモニウム塩の結合は、困難になる場合があり、そしてこの目的には結合因子が使用される場合が多い。しかし、アンモニウム塩の浸出または損失を予防するのに有効な結合因子は、その抗菌活性を邪魔する場合がある。本発明の選択された高分子電解質および抗菌剤化合物は、不織布地に対する極めて活性でかつ耐久性の仕上げ浸出耐性を生み出す。この耐久性は、本発明によって調製されたシートを水に1時間浸漬すること、水浴からシートを取り出すこと、新鮮な水でリンスすること、次いで、指示薬の色素ブロモフェノールブルーを噴霧することによって例証され得る。ブロモフェノールブルーは、本発明のカチオン性抗菌剤に高い親和性を有する。織布上の青色色素の保持によって、カチオン性抗菌剤が、織布に永続的に結合されること、および水浸漬で洗い流されなかったことが示される。本発明の耐久性は、抗菌活性を損なわず、急速殺菌の効率は維持され、すなわち、30分、および好ましくは5分の暴露内での1サンプルあたりのコロニー形成単位[cfu/サンプル]の少なくとも4対数の減少が維持される。例えば、布地上の抗菌仕上げを評価するための修正のAATCC100試験方法を用いて、培養された細菌サンプルを、2.2重量/重量のカルボキシルメチルセルロースおよび3.4重量/重量のセチルトリメチルアンモニウムクロライドを含有する本発明の不織PP織布スワースswathに加えて、5分後にE.coliの4.8対数を超える減少、およびS.aureusの4.2対数を超える減少を測定した。詳細を実験のセクションで見出す。標準の100-1999を、短い接触時間の接種を説明するために改変した。この変更は、接種中の細菌カウントの10E5から10E6のcfuの増大、抗菌性基材の急速な湿潤化を保証する、スーパーウエッティングエージェントsuperwettingagent、例えば、DowCorning登録商標Q2-5211の使用、および基板との細菌の接触時間をより短くすることすなわちもとの手順での24時間の代わりに、30分および5分の接触時間を用いるである。セチルトリメチルアンモニウムクロライドは、本発明において優れた抗菌性の活性を示し、カルボキシルメチルセルロース、アルギン酸またはポリエチレン-コ-アクリル酸が、高分子電解質として優れた選択であることを証明した。1つの好ましい実施形態では、カルボキシルメチルセルロースを高分子電解質として使用する。1つの最も好ましい実施形態は、セチルトリメチルアンモニウムクロライドとともにカルボキシルメチルセルロース、アルギン酸またはポリエチレン-コ-アクリル酸、例えばセチルトリメチルアンモニウムクロライドの抗菌剤としておよびカルボキシルメチルセルロース高分子電解質としての使用を提供する。本発明は、浸出耐性抗菌性布地、好ましくは不織の布地、ならびにこのような織布およびこの織布を含む物品、例えば、病院のガウン、外科用ドレープ、または永続的な急速殺菌の抗菌能力を提供するが、使用されている布地からこの抗菌剤が容易に抽出浸出されない類似の製品を作製するためのプロセスを提供する。これらの新規な抗菌性の織布/布地/組成物は、既存の材料より優れている。なぜなら抗菌性の作用は、かなり素早く、従って、医療機関において有害な病原体を伝播する能力を減少するのにさらにかなり有効であるからである。抗菌性布地/組成物は、種々の種の広範なスペクトルの微生物と接触した後、約5分の期間内に少なくとも4対数のCFU低下を示す。抗菌活性を決定する方法は、下に記載され、さらに、AATCC標準100-1999において詳細である。抗菌活性を、即効性の抗菌布地を評価するために用いられる短時間の接触について明らかにするために改変した、AmericanAssociationofTextileChemistsandColoristsAATCC標準100-1999に従って、布地材料での抗菌仕上げの評価について試験する。この方法では、抗菌仕上げで処理した布地を、特定の試験生物体の規定の細胞カウントで接種する。未処理の表面も接種して、ブランクのコントロールとして役立てる。インキュベーション後、抗菌的に処理した表面上の細胞カウントを決定して、未処理のコントロールの細胞カウントと比較する。ゼロ時間の細胞カウントをまた、コントロールのパネルについて決定する。試験株の選択は、試験材料についての標的適用に依存する。最も一般的に用いられる株は以下である:StaphylococcusaureusATCC6538S.a.16、AATCC100によるStaphylococcusaureusDSM799KlebsiellapneumoniaeATCC4352K.p.35AATCC100によるEscherichiacoliATCC10536E.c.27、代替的なグラム陰性EscherichiacoliDSM682AspergillusnigerATCC6275A.n.50、クロカビ真菌AureobasidiumpullulansDSM2404A.p.94PenicilliumfuniculosumDSM1960P.f.57ATCC-AmericanTypeCultureCollectionDSMZ-GermanCollectiveofMicroorganismsandCellCultures以下の実施例のために、細菌、Escherichiacoliグラム陰性およびStaphylococcusaureusグラム陽性を、カゼイン-大豆かすのペプトンブロス中で37°Cで16~24時間増殖させ、次いで、0.5Caso-Brothブロスを含有する0.85のNaClで希釈して、約107cfu/mlの濃度を有する懸濁物を得る。試験サンプルの接種の前に、濃度を、pH7.4で滅菌脱イオン水を用いて約106cfu/mlに調節する。Dowcorning登録商標Q2-5211スーパーウェッティングエージェントsuperwettingagentを、この接種物に0.01の濃度まで添加する。1つの抗菌性の仕上げまたはコーティングあたり2つのサンプルを接種する。各々のサンプルを、滅菌ペトリ皿に入れて、適切な量の細菌懸濁物、典型的には100μl-200μlを接種し、以下の実施例では、200μlの懸濁液を用い、約106cfuというサンプルでの細菌または真菌の最終濃度を得た。接種の間、液体は完全に吸収されるか、または試験表面上に少なくとも均一に分布されなければならない。サンプルは、ガラススライドでもなんら他のカバーでもカバーされない。以下の試験では、細菌を接種されたサンプルを、湿潤チャンバ中で37°Cで5分間インキュベートする。細胞の溶出および細胞カウントの決定インキュベーション後、生存している生物体を布地サンプルから、そのサンプルを、10mlの不活性緩衝液を充填されたStomacherbagsに移すことによって収集し、これを1分間練る。生存している生物体を、サンプルを含有するペトリ皿に10mlの不活性緩衝液を添加すること、およびこの皿を1分間振盪することによって、不織サンプルから収集する。この不活性化緩衝液は、pH7.4で1のTWEEN80および0.3のレシチンを含有するリン酸塩緩衝液0.07Mであり、なんらかの活性な抗菌剤が、細胞増殖をさらに妨害することを妨げる。バッグまたは皿のいずれかから1mlの液体を除去して、滅菌の脱イオン水で少しずつ希釈して10倍および1,000倍の希釈を得る。100μlの未希釈の懸濁物ならびに10希釈および1000希釈の懸濁物を、不活性化剤MERCK18360を含むTrypticSoyAgar上にスパイラルプレーターspiralplatorによってプレートする。次いで、このプレートを、用いる細菌に応じて37°Cで24~48時間インキュベートする。インキュベーション後、可視のクローンをカウントして、結果を、以下の式cfu/プレート×希釈倍数×10×10によって、1サンプルあたりのコロニー形成単位[cfu/sample]として得る。抗菌性のポリプロピレン不織の織布の調製ポリプロピレン不織の織布のシート30グラムを、完全に湿るまで、カルボキシルメチルセルロース、CMC平均M.W.90000、置換の程度0.7の1水溶液に浸漬する。次いで、過剰の溶液をパディングによって除去し、次いでシートを風乾し、続いて80°Cのオーブン中で少なくとも1時間乾燥する。得られたシートは、織布の総重量に基づいて、2.2重量/重量のカルボキシルメチルセルロースを含む。カチオン性抗菌剤セチルトリメチルアンモニウムクロライドの水溶液を、カルボキシルメチルセルロース処理された布地の表面上に噴霧して、得られた織布を乾燥して、この織布の総重量に基づいて2.2重量/重量のカルボキシルメチルセルロースおよび3.4重量/重量のセチルトリメチルアンモニウムクロライドを含有するポリプロピレン不織のシートを得る。耐久性は、水中にシートを1時間浸漬すること、そのシートを水浴から除去すること、新鮮な水でリンスすること、次いで、指標の色素ブロモフェノールブルーを噴霧することによって例証される。織布に対する青色色素の保持によって、このカチオン性抗菌剤が、織布に対して永続的に結合され、かつ水浸漬でも洗い流されなかったことが示される。抗菌活性実施例1によって調製され、かつ2.2重量/重量のカルボキシルメチルセルロースおよび3.4重量/重量のセチルトリメチルアンモニウムクロライドを含有するポリプロピレンの不織シートに、Escherichiacoliグラム陰性およびStaphylococcusaureusグラム陽性の細菌を上記のように接種する。この接種されたサンプルを、湿潤チャンバ中で37°Cで5分間インキュベートし、その後、このサンプルを上記のようなStomacherbagsに移す。このシートは、E.coliに対して4.8対数を超える減少、およびS.aureusに対して4.2対数を超える減少を示した。抗菌作用についての試験の前に、処理した布地サンプルを1時間水に浸漬した後でさえ、織布はやはりE.coliおよびS.aureusの両方に対して4対数を超える減少を示した。抗菌性のポリプロピレン不織織布の浸出耐性の実証ポリプロピレン不織織布30グラムの2つのシートを、完全に湿るまで、カルボキシルメチルセルロース平均M.W.90000、置換程度0.7の0.5水溶液に浸漬する。次いで、過剰の溶液をパディングによって除去し、次いでシートを風乾し、続いて80°Cのオーブン中で少なくとも1時間乾燥する。得られたシートは、織布の総重量に基づいて、1.7重量/重量のカルボキシルメチルセルロースを含む。一方のシートには、カチオン性抗菌剤セチルトリメチルアンモニウムクロライドの0.35水溶液を噴霧し、もう一方には、カチオン性抗菌剤セチルトリメチルアンモニウムクロライドの0.5水溶液を噴霧する。得られた織布を乾燥して、この織布の総重量に基づいて1.7重量/重量のカルボキシルメチルセルロースならびにそれぞれ1.2重量/重量および2.0のセチルトリメチルアンモニウムクロライドを含有するポリプロピレン不織のシートを得る。浸出耐性は、両方のシートのセグメントを水の中に1時間浸漬すること、そのシートを水浴から取り出すこと、新鮮な水でリンスし、次いで乾燥することによって例証される。表1は、急速な殺菌活性について試験した実施例3に記載の処理された不織のセクションの対数低下を記録する。同じサンプルの別のセクションを、1時間水に浸漬して、浸出物を除去した。浸漬後、布地セグメントをさらに水でリンスし、乾燥し、次いで抗菌活性について試験した。両方で観察された高い活性によって、サンプルから極めてわずかの活性成分しか浸出しなかったことが示される。米国特許出願公開第2007/48356号の比較活性米国特許出願公開第2007/48356号A1は、特許請求された、不織のための即効性の抗菌剤処理を開示する。1つの例示的な組成物は、ポリヘキサメチレンビグアニドヒドロクロライドPHMB、クエン酸およびサーファクタントの組み合わせである。3つの処理されたポリプロポリエンpolypropolyenePP不織サンプルを、0.5のPHMB,3のクエン酸、および以下のサーファクタントのうちの1つの0.3を含有する水溶液で不織布を飽和することによって調製する:Glucopon220、CrodacelQMまたはキシリトール。過剰の溶液をパディングで除去し、次いでシートを乾燥する。下の抗菌の結果によって、本発明の組成物が、前に開示される組成物よりも有意に活性であることが示される。処理されたサンプルを水に1時間浸漬した場合、全ての活性が失われ、これによって、米国特許出願公開第2007/48356号による処置が、耐久性でなく、湿気に曝されれば浸出することが示される。PHMBに対するトリアルキルアンモニウム塩の利点下の実施例は、布地材料上の抗菌仕上げの評価のために標準法のAATCC100-1999を用いて上記のように処理する。表3の結果によって、不織布でのトリアルキルアンモニウム塩およびアニオン性高分子電解質の処理本発明は、ポリマーの抗菌性のPHMBでの不織布の処理よりも優れていることが示される。"